ЭМАЛЕВОЕ ПОКРЫТИЕ
ENAMEL COATING

Изобретение относится к технологии силикатов, в частности производству эмалевых покрытий, которые могут быть использованы для нанесения на изделия из чугуна и стали.
2
2
3
2
3
2
2
3
2
2
2
2
3
3
Известно эмалевое покрытие, содержащее, мас. %: SiO 38,0-48,0; ВО 11,0-23,0; AlO 2,0-7,0; СаО 3,5-13,0; NaO 15,0-22,0; NiO 0,5-2,0; CoO 0,3-1,0; MnO 0,5-3,0; TiO 0,4-5,0; F' 0,5-3,5; SnO 0,4-2,0; FeO 0,3-5,0; MgO 0,4-2,0; MoO 0,2-2,5 [1].
Задачей изобретения является снижение температуры варки фритты эмалевого покрытия.
2
2
3
2
3
2
2
3
2
2
3
2
5
2
2
3
2
3
2
2
3
2
2
3
2
5
Технический результат достигается тем, что эмалевое покрытие, включающее SiO, BO, AlO, NaO, NiO, СоО, MnO, F', FeO, дополнительно содержит VO, причем компоненты находятся при следующем соотношении, мас. %: SiO 38,0-48,0; ВО 8,5-9,5; AlO 1,0-2,0; NaO 17,0-22,0; NiO 3,7-4,5; CoO 0,3-1,0; MnO 8,5-10,0; F' 0,5-3,5; FeO 3,0-5,0; VO 6,0-8,0.
В таблице приведены составы эмалевого покрытия.
Варка фритты эмали может быть проведена при температуре 1130-1160°С. Расплав гранулируют в воду. Гранулы размалывают мокрым способом до прохождения через сетку 0056. Полученный шликер с влажностью 44-50% наносят (напыляют) на подготовленную поверхность изделий и закрепляют оплавлением.
Источник информации
1. SU 1595806, С03С 8/06, 1990.